(57)【要約】  繰り返し単位（Ａ）（例えば、Ｎ−ビニルアセトアミドに由来する）と、繰り返し単位（Ｂ）（例えば、アクリル酸メトキシエチルに由来する）とを有する共重合体を含む、医療材料に関する。本発明によると、血栓が形成されやすい過酷な使用条件においても、抗血栓性に優れた医療用具が提供されうる。【選択図】なし【特許請求の範囲】
【請求項１】
下記式（１）：
【化１】
2015098764.tif 000009
ただし、式（１）中、Ｒ１１は水素原子またはメチル基である；
で示される繰り返し単位（Ａ）と、
下記式（２）：
【化２】
2015098764.tif 000010
ただし、式（２）中、Ｒ２１は水素原子またはメチル基であり、Ｒ２２は炭素数１〜４のアルキレン基であり、Ｒ２３は炭素数１〜４のアルキル基である；
で示される繰り返し単位（Ｂ）とを有する共重合体を含む、医療材料。
【請求項２】
前記共重合体の全構成単位中、前記繰り返し単位（Ａ）が２．５〜１７．０モル％である、請求項１に記載の医療材料。
【請求項３】
前記式（１）中、Ｒ１１が水素原子である、請求項１または２に記載の医療材料。
【請求項４】
前記共重合体が、２．５〜１７．０モル％の前記繰り返し単位（Ａ）、および８３．０〜９７．５モル％の前記繰り返し単位（Ｂ）（前記繰り返し単位（Ａ）、および前記繰り返し単位（Ｂ）の合計量は１００モル％である）で構成される、請求項１〜３のいずれか１項に記載の医療材料。
【請求項５】
基材と、
前記基材表面に、請求項１〜４のいずれか１項に記載の医療材料を含むコート層と、を有する医療用具。
【発明の詳細な説明】
【技術分野】
【０００１】
本発明は、抗血栓性医療用具、および該医療材料を利用した医療用具に関する。より具体的には、特定の繰り返し単位を有する共重合体を含む医療材料、および該医療材料を利用した医療用具に関する。
【背景技術】
【０００２】
近年、各種の高分子材料を利用した医療材料の検討が進められており、人工腎臓用膜、血漿分離用膜、カテーテル、ステント、人工肺用膜、人工血管、癒着防止膜、人工皮膚等への利用が期待されている。これらにおいては、生体にとって異物である合成高分子材料を生体組織や血液等の体液と接触させて使用することとなる。したがって、医療材料は、生体適合性を有することを要求される。医療材料に要求される生体適合性はその目的や使用方法によって異なるが、血液と接する材料として使用する医療材料には、血液凝固系の抑制、血小板の粘着・活性化の抑制、補体系の活性化の抑制という特性（抗血栓性）が求められる。【０００３】
通常、医療用具への抗血栓性の付与は、医療用具を構成する基材を抗血栓性材料で被覆する方法や、基材の表面に抗血栓性材料を固定する方法により行われる。【０００４】
例えば、特開平４−１５２９５２号公報には、血小板の粘着・活性化の抑制、補体系の活性化の抑制効果、生体内組織との親和性といった生体適合性を同時に満たす合成高分子を表面に有する生体内組織や血液と接して使用される人工臓器用膜または医療用具が開示されている。
【発明の概要】
【０００５】
人工血管、人工臓器等の長期間に渡って血液と接触する医療用具では、血液の凝固を防ぐ抗血栓性が非常に重要である。しかしながら、血液と接触する面に段差（段差面）を有する医療用具では、段差面のある部分（段差部）で血流が滞るため、段差部周辺に血栓が形成されやすい傾向にある。例えば、医療用具の血液流路では、医療用具に用いるチューブの接合部などの絞り部周辺で血流が滞りやすく、血栓が比較的形成されやすい。
【０００６】
特開平４−１５２９５２号公報に開示の発明では、血小板の粘着・活性化の抑制という点において良好な結果を示している。しかしながら、例えば、上記のように血栓が比較的形成されやすい過酷な条件では、特開平４−１５２９５２号公報に開示の発明では抗血栓性が十分ではない場合があった。
【０００７】
したがって、本発明は、上記事情を鑑みてなされたものであり、特に、血栓が形成されやすい過酷な条件における抗血栓性が向上された、医療材料を提供することを目的とする。
【０００８】
本発明者らは、上記の問題を解決すべく、鋭意研究を行った結果、特定の繰り返し単位を有する共重合体を含む医療材料によって上記課題が解決されることを見出し、本願発明の完成に至った。本発明は、以下の内容をその骨子とする。
（１）下記式（１）：
【０００９】
【化１】
2015098764.tif 000002
【００１０】
ただし、式（１）中、Ｒ１１は水素原子またはメチル基である；で示される繰り返し単位（Ａ）と、下記式（２）：
【００１１】
【化２】
2015098764.tif 000003
【００１２】
ただし、式（２）中、Ｒ２１は水素原子またはメチル基であり、Ｒ２２は炭素数１〜４のアルキレン基であり、Ｒ２３は炭素数１〜４のアルキル基である；で示される繰り返し単位（Ｂ）とを有する共重合体を含む、医療材料。
（２）  前記共重合体の全構成単位中、前記繰り返し単位（Ａ）が２．５〜１７．０モル％である、（１）に記載の医療材料。
（３）  前記式（１）中、Ｒ１１が水素原子である、（１）または（２）に記載の医療材料。
（４）  前記共重合体が、２．５〜１７．０モル％の前記繰り返し単位（Ａ）、および８３．０〜９７．５モル％の前記繰り返し単位（Ｂ）（前記繰り返し単位（Ａ）、および前記繰り返し単位（Ｂ）の合計量は１００モル％である）で構成される、（１）〜（３）のいずれか１つに記載の医療材料。
（５）  基材と、前記基材表面に、（１）〜（４）のいずれか１つに記載の医療材料を含むコート層と、を有する医療用具。
【図面の簡単な説明】
【００１３】
【図１】図１は、実施例において使用された、両端をコネクターで接続したチューブ（段差チューブ）である。図１中、円で囲った部分は、チューブ１と、チューブ２との接合部を示す。
【図２】図２は、図１におけるチューブ１とチューブ２との接合部における長軸方向の断面を、模式的に表した拡大図である。
【図３】図３は、実施例２において製造された重合体（２）を含む医療材料を適用した段差チューブについての、抗血栓性試験直後の接合部の拡大写真である。
【図４】図４は、比較例１において製造された比較重合体（１）を含む医療材料を適用した段差チューブについての、抗血栓性試験直後の接合部の拡大写真である。
【図５】図５は、実施例３において製造された重合体（３）を含む抗血栓性材料を適用した血液循環モジュールについての、血液循環試験直後の写真である。
【図６】図６は、比較例１において製造された比較重合体（１）を含む抗血栓性材料を適用した血液循環モジュールについての、血液循環試験直後の写真である。
【発明を実施するための形態】
【００１４】
本発明は、特定の繰り返し単位を有する共重合体を含む医療材料、および該医療材料を利用した医療用具に関する。
【００１５】
以下、本発明の実施の形態を説明する。なお、本発明は、以下の実施の形態のみには限定されない。また、図面の寸法比率は、説明の都合上誇張されており、実際の比率とは異なる場合がある。
【００１６】
また、本明細書において、範囲を示す「Ｘ〜Ｙ」は「Ｘ以上Ｙ以下」を意味し、「重量」と「質量」、「重量％」と「質量％」および「重量部」と「質量部」は同義語として扱う。また、特記しない限り、操作および物性等の測定は室温（２０〜２５℃）／相対湿度４０〜５０％の条件で測定する。
【００１７】
本発明に係る医療材料は、下記式（１）で示される繰り返し単位（Ａ）と、下記式（２）で示される繰り返し単位（Ｂ）とを有する共重合体を含む。
【００１８】
式（１）：
【００１９】
【化３】
2015098764.tif 000004
【００２０】
式（１）中、Ｒ１１は水素原子またはメチル基であり、好ましくは水素原子である。Ｒ１１が水素原子であることにより、抗血栓性が特に優れた医療材料が提供される。
【００２１】
式（２）：
【００２２】
【化４】
2015098764.tif 000005
【００２３】
式（２）中、Ｒ２１は水素原子またはメチル基であり、好ましくは水素原子である。
【００２４】
式（２）中、Ｒ２２は、炭素数１〜４の環状、直鎖または分岐鎖のアルキレン基であり、炭素数１〜４の直鎖または分岐鎖のアルキレン基であることが好ましい。具体的には、メチレン基、エチレン基、トリメチレン基、プロピレン基、テトラメチレン基などが挙げられる。これらのうち、抗血栓性の向上効果を考慮すると、炭素数１〜３の直鎖または分岐鎖のアルキレン基であることが好ましく、メチレン基またはエチレン基であることが特に好ましい。
【００２５】
式（２）中、Ｒ２３は、炭素数１〜４の環状、直鎖または分岐鎖のアルキル基であり、炭素数１〜４の直鎖または分岐鎖のアルキル基であることが好ましい。具体的には、メチル基、エチル基、プロピル基、イソプロピル基、ｎ−ブチル基、ｓｅｃ−ブチル基、ｔｅｒｔ−ブチル基、シクロプロピル基などが挙げられる。これらのうち、抗血栓性の向上効果を考慮すると、炭素数１〜３の直鎖または分岐鎖のアルキル基であることが好ましく、メチル基またはエチル基であることがより好ましく、メチル基であることが特に好ましい。
【００２６】
［共重合体］
本発明に係る医療材料が含む共重合体は、繰り返し単位（Ａ）を形成するモノマー（以下、「モノマーａ」とも称する。）と、繰り返し単位（Ｂ）を形成するモノマー（以下、「モノマーｂ」とも称する。）との重合反応によって得ることができる。
【００２７】
モノマーａとしては、Ｎ−ビニルアセトアミド（ＮＶＡ）、および／またはＮ−イソプロペニルアセトアミド等が挙げられるが、好ましくはＮ−ビニルアセトアミド（ＮＶＡ）である。これらのモノマーを１種単独で、または２種以上を混合して用いることもできる。Ｎ−ビニルアセトアミド（ＮＶＡ）を用いることで、医療材料に高い抗血栓性を与えることができる。
【００２８】
モノマーｂとしては、アクリル酸メトキシメチル、アクリル酸メトキシエチル（ＭＥＡ）、アクリル酸メトキシプロピル、アクリル酸メトキシブチル、アクリル酸エトキシメチル、アクリル酸エトキシエチル、アクリル酸エトキシプロピル、アクリル酸エトキシブチル、アクリル酸プロポキシメチル、アクリル酸プロポキシエチル、アクリル酸プロポキシプロピル、アクリル酸プロポキシブチル、アクリル酸ブトキシメチル、アクリル酸ブトキシエチル、アクリル酸ブトキシプロピル、アクリル酸ブトキシブチル、メタクリル酸メトキシメチル、メタクリル酸メトキシエチル、メタクリル酸メトキシプロピル、メタクリル酸メトキシブチル、メタクリル酸エトキシメチル、メタクリル酸エトキシエチル、メタクリル酸エトキシプロピル、メタクリル酸エトキシブチル、メタクリル酸プロポキシメチル、メタクリル酸プロポキシエチル、メタクリル酸プロポキシプロピル、メタクリル酸プロポキシブチル、メタクリル酸ブトキシメチル、メタクリル酸ブトキシエチル、メタクリル酸ブトキシプロピル、メタクリル酸ブトキシブチル、が挙げられる。モノマーｂとしては、好ましくはアクリル酸メトキシメチル、アクリル酸メトキシエチル（ＭＥＡ）、アクリル酸エトキシメチル、アクリル酸エトキシエチル、メタクリル酸メトキシメチル、メタクリル酸メトキシエチル、メタクリル酸エトキシメチル、メタクリル酸エトキシエチルであり、入手が容易であるという観点から、より好ましくはアクリル酸メトキシエチル（ＭＥＡ）である。これらのモノマーを１種単独で、または２種以上を混合して用いることもできる。
【００２９】
本発明に係る医療材料が含む共重合体において、全構成単位中の繰り返し単位（Ａ）や繰り返し単位（Ｂ）の割合は任意に設定できるが、共重合体の全構成単位（１００モル％）中、繰り返し単位（Ａ）が例えば１．０〜４０．０モル％含まれ、好ましくは繰り返し単位（Ａ）が２．５〜１７．０モル％であり、より好ましくは３．０〜１５．５モル％である。共重合体の全構成単位中、繰り返し単位（Ａ）が２．５モル％以上であることにより、血栓が形成されやすい過酷な条件下においても高い抗血栓性を備えた医療材料が提供される。繰り返し単位（Ａ）が１７．０モル％以下であることにより、医療用具に適切に医療材料をコーティングでき、かつ、医療用具へ適用した医療材料が基材から剥離して血液へ混入することを防止することができる。共重合体の全構成単位中、繰り返し単位（Ｂ）は、例えば６０．０〜９９．０モル％含まれ、好ましくは８３．０〜９７．５モル％含まれ、より好ましくは８４．５〜９７．０モル％含まれる。
【００３０】
本発明に係る医療材料が含む共重合体は、抗血栓性に優れる。本発明の技術的範囲を制限するものではないが、このメカニズムは以下のように考えている。すなわち、構成単位（Ｂ）のみで形成される重合体に比べ、構成単位（Ａ）を含む共重合体は親水性が高く、このような適度な親水性を備えた共重合体を含む医療材料を医療用具に適用することにより、生体適合性が高まり、血栓が形成されやすい条件で使用される場合においても、血栓の形成が抑制されるのではないかと考えられる。
【００３１】
したがって、本発明によれば、特に、血栓が形成されやすい過酷な条件にて使用される場合おいても、優れた抗血栓性を示す医療材料が提供される。
【００３２】
別の実施形態では、本発明の医療材料は、モノマーａ、モノマーｂ、および、これらと共重合可能な他のモノマー（以下、単に「他のモノマー」とも称する。）との共重合体を任意に含む。モノマーａおよびモノマーｂと共重合可能な他のモノマーとしては、例えば、アクリルアミド、Ｎ，Ｎ−ジメチルアクリルアミド、Ｎ，Ｎ−ジエチルアクリルアミド、アミノメチルアクリレート、アミノエチルアクリレート、アミノイソプロピルアクリレート、ジアミノメチルアクリレート、ジアミノエチルアクリレート、ジアミノブチルアクリレート、メタアクリルアミド、Ｎ，Ｎ−ジメチルメタクリルアミド、Ｎ，Ｎ−ジエチルメタクリルアミド、アミノメチルメタクリレート、アミノエチルメタクリレート、ジアミノメチルメタクリレート、ジアミノエチルメタクリレート、メチルアクリレート、エチルアクリレート、イソプロピルアクリレート、ブチルアクリレート、２−エチルヘキシルアクリレート、メチルメタクリレート、エチルメタクリレート、ブチルメタクリレート、ヘキシルアクリレート、ヘキシルメタクリレート、カルボキシベタインメタクリレート、エチレン、プロピレン等がある。
【００３３】
共重合体の全構成単位中、他のモノマーに由来する繰り返し単位の割合は、例えば０モル％を超えて、３９．０モル％以下であり、好ましくは０モル％を超えて、１４．５モル％以下である。
【００３４】
共重合体における繰り返し単位（Ａ）、繰り返し単位（Ｂ）、または他のモノマーに由来する繰り返し単位の割合は、重合の際に用いるモノマーの割合を変更することで、任意に調整できる。
【００３５】
本発明の一実施形態では、共重合体は繰り返し単位（Ａ）および繰り返し単位（Ｂ）で構成される。すなわち、本発明の一実施形態では、共重合体は、２．５〜１７．０モル％の前記繰り返し単位（Ａ）、および８３．０〜９７．５モル％の前記繰り返し単位（Ｂ）（前記繰り返し単位（Ａ）、および前記繰り返し単位（Ｂ）の合計量は１００モル％である）で構成される。
【００３６】
本発明の別の実施形態では、共重合体は、３．０〜１５．５モル％の前記繰り返し単位（Ａ）、および８４．５〜９７．０モル％の前記繰り返し単位（Ｂ）（前記繰り返し単位（Ａ）、および前記繰り返し単位（Ｂ）の合計量は１００モル％である）で構成される。
【００３７】
共重合体の末端は特に制限されず、使用される原料の種類によって適宜規定されるが、通常、水素原子である。共重合体の構造も特に制限されず、ランダム共重合体、交互共重合体、周期的共重合体、ブロック共重合体のいずれであってもよい。
【００３８】
共重合体の重量平均分子量は好ましくは１０，０００〜１，０００，０００である。上記範囲に含まれる場合には溶解性の点から好ましい。共重合体の重量平均分子量は、コート層の被覆のしやすさの点から、より好ましくは５０，０００〜５００，０００である。本発明において、「重量平均分子量」は、ポリスチレンを標準物質とするゲル浸透クロマトグラフィー（Ｇｅｌ  Ｐｅｒｍｅａｔｉｏｎ  Ｃｈｒｏｍａｔｏｇｒａｐｈｙ、ＧＰＣ）により測定した値を採用するものとする。
【００３９】
本発明に係る医療材料が含む共重合体の製造方法は特に制限されない。例えば、ラジカル重合、アニオン重合、カチオン重合などの公知の重合方法が採用でき、好ましくは製造が容易なラジカル重合を使用する。本発明に係る医療材料が含む共重合体の製造方法として、放射線や紫外線によるプラズマ重合などを採用し、共重合体を含むコート層を基材表面に形成しても良い。
【００４０】
モノマーの重合方法は、通常、上記繰り返し単位（Ａ）に対応するモノマーａ（例えば、Ｎ−ビニルアセトアミド（ＮＶＡ））の一種または二種以上と、上記繰り返し単位（Ｂ）に対応する上記モノマーｂ（例えば、アクリル酸メトキシエチル（ＭＥＡ））の一種または二種以上と、必要であれば他のモノマーとを重合溶媒中で重合開始剤と共に撹拌・加熱することにより共重合させる方法が使用される。
【００４１】
重合温度は、分子量の制御の点から、３０℃〜１００℃とするのが好ましい。重合反応は通常３０分〜２４時間行われる。
【００４２】
重合溶媒としては、水；メタノール、エタノール、プロパノール、ｎ−ブタノール等のアルコール類；エチレングリコール、ジエチレングリコール、プロピレングリコール、ジプロピレングリコール等の多価アルコール類；などの水性溶媒であることが好ましく、特に好ましくはメタノール、エタノール、またはプロパノールである。これらを１種単独で用いても良く、２種以上を併用しても良い。
【００４３】
重合溶媒中のモノマー濃度（固形分濃度）は、反応溶液全体に対して、通常１０〜９０重量％であり、好ましくは１５〜８０重量％である。なお、重合溶媒に対するモノマー濃度は、モノマーａ、およびモノマーｂ、ならびに任意に含まれるこれらと共重合可能な他のモノマー（以下、「モノマーａ、およびモノマーｂ、ならびに任意に含まれるこれらと共重合可能な他のモノマー」を、「重合モノマー」とも称する。）の総重量の濃度を指す。
【００４４】
重合モノマーを添加した重合溶媒は、重合開始剤の添加前に、脱気処理を行ってもよい。脱気処理は、例えば、窒素ガスやアルゴンガス等の不活性ガスにて、重合モノマーを添加した重合溶媒を０．５〜５時間程度バブリングすればよい。脱気処理の際は、重合モノマーを添加した重合溶媒を３０℃〜１００℃程度に加温しても良い。
【００４５】
共重合体の製造には、従来公知の重合開始剤を用いることができ、特に制限されるものではないが、例えば２、２’−アゾビスイソブチロニトリル、２，２’−アゾビス（４−メトキシ−２，４−ジメチルバレロニトリル）、２，２’−アゾビス（２，４−ジメチルバレロニトリル）等のアゾ系重合開始剤；過硫酸カリウム（ＫＰＳ）、過硫酸ナトリウム、過硫酸アンモニウム等の過硫酸塩、過酸化水素、ｔ−ブチルパーオキシド、メチルエチルケトンパーオキシド等の過酸化物等の酸化剤に、亜硫酸ナトリウム、亜硫酸水素ナトリウム、アスコルビン酸等の還元剤を組み合わせたレドックス系重合開始剤等が使用できる。
【００４６】
重合開始剤の配合量は、共重合体の製造に用いる全モノマー（１モル）に対して、例えば０．０００１〜１モルとなる量である。
【００４７】
さらに、必要に応じて、連鎖移動剤、重合速度調整剤、界面活性剤、およびその他の添加剤を、重合の際に適宜使用してもよい。
【００４８】
重合反応を行う雰囲気は特に制限されるものではなく、大気雰囲気下、窒素ガスやアルゴンガス等の不活性ガス雰囲気等で行うこともできる。また、重合反応中は、反応液を攪拌しても良い。
【００４９】
重合後の共重合体は、再沈澱法、透析法、限外濾過法、抽出法など一般的な精製法により精製することができる。
【００５０】
精製後の共重合体は、凍結乾燥、減圧乾燥、噴霧乾燥、または加熱乾燥等、任意の方法によって乾燥することもできるが、重合体の物性に与える影響が小さいという観点から、凍結乾燥または減圧乾燥が好ましい。
【００５１】
得られた共重合体における繰り返し単位（Ａ）、繰り返し単位（Ｂ）、または他のモノマーに由来する繰り返し単位の割合は、ＮＭＲ法や、赤外線スペクトル解析等により確認すればよい。例えば、繰り返し単位（Ａ）、および繰り返し単位（Ｂ）で構成される共重合体の場合、１Ｈ−ＮＭＲ測定における積分比によって共重合体における、繰り返し単位（Ａ）と繰り返し単位（Ｂ）との割合を解析できる。また、１Ｈ−ＮＭＲの測定において、ピークが重なる場合は、１３Ｃ−ＮＭＲを用いて算出することができる。
【００５２】
得られた共重合体に含まれる、未反応の重合モノマーは、共重合体全体に対して０．０１重量％以下であることが好ましい。未反応の重合モノマーは少ないほど好ましいので、下限は特段制限されないが、例えば０重量％である。残留モノマーの含量は、例えば高速液体クロマトグラフィーなど、当業者に知られた方法により測定できる。
【００５３】
本発明における医療材料は、得られた共重合体からなる形態で用いても良く、ゲル状、溶液状等に加工して用いることもできる。例えば、共重合体を溶媒に溶解させたコーティング剤の形態で、医療材料として用いることもできる。
【００５４】
コーティング剤の形態で用いる場合、用いる溶媒としては共重合体を溶解できるものであれば特に制限されず、例えば、水；メタノール、エタノール、イソプロパノール、ブタノール等のアルコール系溶媒；クロロホルム、テトラヒドロフラン、アセトン、ジオキサン、ベンゼン等の非プロトン供与性の有機溶媒が例示できる。上記溶媒は、１種単独で、または２種以上を混合して使用してもよい。混合溶媒としては、水−アルコール系溶媒が好ましく、特に、水−メタノール混合溶媒が好ましい。
【００５５】
コーティング剤に含まれる共重合体の量は、任意に設定でき、共重合体を飽和量まで溶解させた溶液として用いることもできるが、例えば、コーティング剤全体に対して０．０１〜６０重量％、好ましくは０．１〜５０重量％である。
【００５６】
コーティング剤は、共重合体と上記溶媒とによって構成されても良いが、任意に、架橋剤、増粘剤、防腐剤、ｐＨ調整剤等、他の成分を含んでも良い。架橋剤を含むことにより、共重合体がより強固に基材表面へ固定化されうる。
【００５７】
［医療用具］
本発明の一実施形態では、上記医療材料を用いた医療用具が提供される。すなわち、本発明の一実施形態は、基材と、前記基材表面に、上記医療材料を含むコート層と、を有する医療用具が提供される。
【００５８】
本発明に係る医療用具としては、例えば、体内埋入型の人工器官や治療器具、体外循環型の人工臓器類、カテーテル、ガイドワイヤー等を例示できる。具体的には、血管や管腔内へ挿入若しくは置換される人工血管、人工気管、ステント人工皮膚、人工心膜等の埋入型医療器具；人工心臓システム、人工肺システム、人工心肺システム、人工腎臓システム、人工肝臓システム、免疫調節システム等の人工臓器システム；留置針、ＩＶＨカテーテル、薬液投与用カテーテル、サーモダイリューションカテーテル、血管造影用カテーテル、血管拡張用カテーテルおよびダイレーター若しくはイントロデューサー等の血管内に挿入若しくは留置されるカテーテル；、または、これらのカテーテル用のガイドワイヤー、スタイレット等；胃管カテーテル、栄養カテーテル、経管栄養用（ＥＤ）チューブ、尿道カテーテル、導尿カテーテル、バルーンカテーテル、気管内吸引カテーテルをはじめとする各種の吸引カテーテルや排液カテーテル等の血管以外の生体組織に挿入若しくは留置されるカテーテル類；が例示できる。特に、大量の血液と接する人工肺システム、または人工心肺システムとして好適に使用される。
【００５９】
（基材）
本発明の医療用具は、上記の医療材料を基材表面に有する。基材の材質としては、特に制限されず、例えば、ポリエチレン、ポリプロピレン、エチレン−α−オレフィン共重合体等のポリオレフィンや変性ポリオレフィン；ポリアミド；ポリイミド；ポリウレタン；ポリエチレンテレフタレート（ＰＥＴ）、ポリブチレンテレフタレート（ＰＢＴ）、ポリシクロヘキサンテレフタレート、ポリエチレン−２，６−ナフタレート等のポリエステル；ポリ塩化ビニル；ポリ塩化ビニリデン（ＰＶＤＣ）；ポリカーボネート；ポリテトラフルオロエチレン（ＰＴＦＥ）、エチレン−テトラフルオロエチレン共重合体（ＥＴＦＥ）等のフッ素樹脂等の各種高分子材料、ＳＵＳ等の金属、セラミック、カーボン、およびこれらの複合材料等が例示できる。
【００６０】
基材の形状は医療用具の用途等に応じて適宜選択され、例えば、チューブ状、シート状、ロッド状等の形状をとりうる。基材の形態は、上記のような材料を単独で用いた成型体に限定されず、ブレンド成型物、アロイ化成型物、多層化成形物などでも使用可能である。基材は単層であっても、積層されていてもよい。この際、基材が積層されている場合には、各層の基材は同じものであっても、異なるものであってもよい。ただし、溶媒で基材を膨潤させて共重合体を強固に固定化したい場合、少なくとも基材表面に存在させる材料としては、上記高分子材料が溶媒により良好に膨潤し得るため好ましい。
【００６１】
本発明において、「基材表面」とは、生体組織や血液等の体液と対する基材面である。共重合体を有するコート層が基材表面に形成されることにより、基材表面の抗血栓性が向上する。本発明に係る医療用具においては、生体組織や血液等の体液と対する基材面に共重合体を有するコート層が形成されていればよいが、コート層がその他の面にも形成されることを妨げるものではない。
【００６２】
コート層の基材表面への安定性を高めるため、基材表面にコート層を形成する前に、基材を表面処理しても良い。基材の表面処理の方法としては、例えば、活性エネルギー線（電子線、紫外線、Ｘ線等）を照射する方法、アーク放電やコロナ放電、グロー放電等のプラズマ放電を利用する方法、高電界を印加する方法、極性液体（水等）を介した超音波振動を作用させる方法、オゾンガスにより処理する方法等が挙げられる。
【００６３】
（コート層）
本発明に係る医療用具においては、上記医療材料を含むコート層が、基材表面に形成される。
【００６４】
基材表面へのコート層の形成は、上記医療材料を含む塗布液（例えば、上記のコーティング剤）を塗布することによって基材表面を被覆する、または、上述のように、重合モノマーを含む重合溶媒を基材表面に適用してプラズマ重合を行っても良い。製造の容易さの観点から、上記医療材料を含む塗布液によって基材表面を被覆することにより、コート層を形成することが好ましい。なお、「被覆」とは、基材の表面全体がコート層により完全に覆われている形態のみならず、基材の表面の一部がコート層により覆われている形態、すなわち、基材表面の一部にコート層が付着した形態をも含むものとする。
【００６５】
医療材料を含む塗布液によって基材表面を被覆することにより、コート層を形成する場合、医療材料を含む塗布液の調製方法については、上述のコーディング剤の調製方法が適宜参酌される。
【００６６】
医療材料を含む塗布液を基材表面へ塗布する方法は公知の方法を採用することができ、特に限定されるものではないが、例えば、ディップコーティング、噴霧、スピンコーティング、滴下、ドクターブレード、刷毛塗り、ロールコーター、エアーナイフコート、カーテンコート、ワイヤーバーコート、グラビアコート等が挙げられる。
【００６７】
塗布液の厚さは医療用具の用途によって適宜調整すればよく、特に制限されるものではないが、例えば０．１μｍ〜１ｍｍである。
【００６８】
共重合体を含む塗布液を塗布した基材表面を乾燥させることにより、基材表面にコート層が形成される。乾燥工程は、基材のガラス転移温度等を考慮して適宜設定すればよいが、例えば１５〜５０℃である。乾燥工程における雰囲気は特に制限されず、大気中、または窒素ガスやアルゴンガス等の不活性ガス雰囲気下で行うこともできる。
【実施例】
【００６９】
本発明の効果を、以下の実施例および比較例を用いて説明する。ただし、本発明の技術的範囲が以下の実施例のみに制限されるわけではない。【００７０】
［実施例１：ＮＶＡとＭＥＡとの共重合体（繰り返し単位（Ａ）：１．５モル％）］
アクリル酸メトキシエチル（ＭＥＡ）５ｇ（３８．４ｍｍｏｌ）とＮ−ビニルアセトアミド（ＮＶＡ）０．０５５ｇ（０．６ｍｍｏｌ）とをメタノール２５．５ｇに溶解し、四口フラスコに入れ、５０℃でＮ２バブリングを１時間行った。【００７１】
その後、２，２’−アゾビス（４−メトキシ−２，４−ジメチルバレロニトリル）（Ｖ−７０、和光純薬工業製）０．００６ｇをメタノール１ｍＬに溶解した溶液を、重合モノマーを溶解したメタノール溶液に加え、５０℃で５時間重合させた。重合液をジエチルエーテルに滴下し、析出した共重合体を回収した。なお、回収した共重合体の重量平均分子量は、１９５，０００であった。【００７２】
［実施例２：ＮＶＡとＭＥＡとの共重合体（繰り返し単位（Ａ）：３．３モル％）］
ＭＥＡ  ５ｇ（３８．４ｍｍｏｌ）とＮＶＡ  ０．１１ｇ（１．３ｍｍｏｌ）とをメタノール２５．５ｇに溶解し、四口フラスコに入れ、５０℃でＮ２バブリングを１時間行った。【００７３】
その後、２，２’−アゾビス（４−メトキシ−２，４−ジメチルバレロニトリル）（Ｖ−７０、和光純薬工業製）０．００６ｇをメタノール１ｍＬに溶解した溶液を、重合モノマーを溶解したメタノール溶液に加え、５０℃で５時間重合させた。重合液をジエチルエーテルに滴下し、析出した共重合体を回収した。なお、回収した共重合体の重量平均分子量は、１９２，０００であった。【００７４】
［実施例３：ＮＶＡとＭＥＡとの共重合体（繰り返し単位（Ａ）：６．３モル％）］
ＭＥＡ  ５ｇ（３８．４ｍｍｏｌ）とＮＶＡ  ０．２２ｇ（２．６ｍｍｏｌ）とをメタノール２５．５ｇに溶解し、四口フラスコに入れ、５０℃でＮ２バブリングを１時間行った。【００７５】
その後、２，２’−アゾビス（４−メトキシ−２，４−ジメチルバレロニトリル）（Ｖ−７０、和光純薬工業製）０．００６ｇをメタノール１ｍＬに溶解した溶液を、重合モノマーを溶解したメタノール溶液に加え、５０℃で５時間重合させた。重合液をジエチルエーテルに滴下し、析出した共重合体を回収した。なお、回収した共重合体の重量平均分子量は、１８８，０００であった。【００７６】
［実施例４：ＮＶＡとＭＥＡとの共重合体（繰り返し単位（Ａ）：１５．０モル％）］
ＭＥＡ  ５ｇ（３８．４ｍｍｏｌ）とＮＶＡ  ０．５８ｇ（６．８ｍｍｏｌ）とをメタノール２５．５ｇに溶解し、四口フラスコに入れ、５０℃でＮ２バブリングを１時間行った。【００７７】
その後、２，２’−アゾビス（４−メトキシ−２，４−ジメチルバレロニトリル）（Ｖ−７０、和光純薬工業製）０．００６ｇをメタノール１ｍＬに溶解した溶液を、重合モノマーを溶解したメタノール溶液に加え、５０℃で５時間重合させた。重合液をジエチルエーテルに滴下し、析出した共重合体を回収した。なお、回収した共重合体の重量平均分子量は、１６７，０００であった。【００７８】
［実施例５：ＮＶＡとＭＥＡとの共重合体（繰り返し単位（Ａ）：１９．７モル％）］
ＭＥＡ  ５ｇ（３８．４ｍｍｏｌ）とＮＶＡ  ０．８０ｇ（９．４ｍｍｏｌ）とをメタノール２５．５ｇに溶解し、四口フラスコに入れ、５０℃でＮ２バブリングを１時間行った。【００７９】
その後、２，２’−アゾビス（４−メトキシ−２，４−ジメチルバレロニトリル）（Ｖ−７０、和光純薬工業製）０．００６ｇをメタノール１ｍＬに溶解した溶液を、重合モノマーを溶解したメタノール溶液に加え、５０℃で５時間重合させた。重合液をジエチルエーテルに滴下し、析出した共重合体を回収した。なお、回収した共重合体の重量平均分子量は、１４８，０００であった。【００８０】
［比較例１：ＭＥＡの（単独）重合体（繰り返し単位（Ａ）：０モル％）］
ＭＥＡ  ５ｇ（３８．４ｍｍｏｌ）をメタノール２５．５ｇに溶解し、四口フラスコに入れ、５０℃でＮ２バブリングを１時間行った。【００８１】
その後、２，２’−アゾビス（４−メトキシ−２，４−ジメチルバレロニトリル）（Ｖ−７０、和光純薬工業製）０．００６ｇをメタノール１ｍＬに溶解した溶液を、重合モノマーを溶解したメタノール溶液に加え、５０℃で５時間重合させた。重合液をジエチルエーテルに滴下し、析出した重合体を回収した。なお、回収した重合体の重量平均分子量は、１３０，０００であった。【００８２】
実施例または比較例で得られた、上記共重合体または上記重合体を、再沈殿法によって精製した。その後、これらの共重合体または重合体を減圧乾燥によって乾燥し、以下の試験に供した。【００８３】
［試験例１．ポリマー（共重合体または重合体）の溶解性試験］
実施例または比較例で得られた、上記共重合体または上記重合体をそれぞれ０．１ｇずつ量り採り、それぞれ別のガラス製試験管に入れた。【００８４】
上記試験管に生理食塩水を５ｇ加えて撹拌し、ポリマーの溶解性を調べた。目視で観察したとき、ポリマーがガラス試験管に入れた時の形態を維持していた場合は、水に不溶であるとみなした。不溶成分がない、または若干濁っているが分散している場合は水に溶解しているとみなした。【００８５】
【表１】
2015098764.tif 000006
【００８６】
表１の結果は、親水性の高い繰り返し単位（Ａ）を含む共重合体であっても、共重合体の全構成単位中、前記繰り返し単位（Ａ）が１７．０モル％以下であれば生理食塩水へ溶解しないことを示している。【００８７】
この結果より、共重合体の全構成単位中、前記繰り返し単位（Ａ）が１７．０モル％以下であれば、医療用具に適切に医療材料をコーティングでき、かつ、医療材料が基材から剥離して血液へ混入することをより有効に防止できることが分かる。【００８８】
［試験例２．抗血栓性試験］
（コーティング剤の調製）
実施例または比較例で得られた、上記共重合体または上記重合体それぞれについて、０．５重量％のメタノール溶液を調製し、コーティング剤とした。【００８９】
（医療用具の作製）
全長３０ｃｍ×内径８ｍｍの軟質塩化ビニルチューブ（チューブ１）の両端にそれぞれ、全長５ｃｍ×内径６ｍｍ×外径９ｍｍの軟質塩化ビニルチューブ（チューブ２）の端部１ｃｍを挿入し、段差チューブを作製した。【００９０】
図１は、作製した段差チューブである。図１中、円で囲った部分は、チューブ１とチューブ２との接合部を示す。【００９１】
図２は、図１におけるチューブ１とチューブ２との接合部を模式的に表した拡大図である。チューブ２の内径は、チューブ１の内径よりも細いため、段差面３が形成されている。段差チューブに血液を通液した場合、段差面３において非常に血栓が形成されやすい。【００９２】
作製した段差チューブを基材として用い、上記のコーティング剤を段差チューブに通液し、基材表面へコーティング剤を塗布した。その後、段差チューブを室温（２５℃）で乾燥し、医療材料を含むコート層を基材表面（段差チューブ内腔面）に形成した。【００９３】
（抗血栓性試験）
血栓が形成されやすい過酷な条件における医療材料の抗血栓性を評価するため、コート層を形成した上記段差チューブを用いて、以下のような試験系を構築した。【００９４】
すなわち、コート層を形成した上記段差チューブの内腔を、生理食塩水でヒト新鮮血を２倍に希釈した液（希釈血液）６ｍｌで満たした。段差チューブの両端をコネクターで接続、円筒型回転装置に固定し、４０ｒｐｍで２時間回転させた。その後、段差チューブから循環血液を除去し、チューブ１とチューブ２との接合部（段差面）への血栓付着状態を目視で観察した。ここで、新鮮血とは、全血輸血により健常人ドナーから採取した血液で、３０分以内のものをいう。なお、新鮮血には抗凝固薬を添加していない。【００９５】
図３は実施例２において製造された共重合体を、図４は比較例１において製造された重合体を、それぞれ含む医療材料を適用した段差チューブについての、抗血栓性試験直後の接合部の拡大写真である。本発明に係る共重合体を適用した段差チューブでは血栓形成が認められなかった（図３）。一方、比較例１の重合体を適用した段差チューブでは、接合部において血栓４が観察された（図４）。【００９６】
【表２】
2015098764.tif 000007
【００９７】
表２、図３、および図４に示す通り、本発明に係る医療材料は高い抗血栓性を示している。【００９８】
とりわけ、共重合体における繰り返し単位（Ａ）が２．５モル％以上であることにより、特に高い抗血栓性が得られることが分かる。なお、実施例５については、医療材料の溶解性が高かったため、医療用具に適切にコーティングできなかった。そのため、抗血栓性を評価することができなかった。【００９９】
［試験３：模擬製品形態を用いた血液循環試験］
上記実施例３で得られた重合体（３）、および比較例１で得られた比較重合体（１）をコートした基材について、下記方法に従って、抗血栓性を評価した。【０１００】
（コーティング剤の調製）
重合体（３）、および比較重合体（１）をそれぞれ、０．２重量％の濃度で、水−アルコール（メタノール）混合溶液に溶解させ、コーティング剤とした。【０１０１】
（医療用具の作製）
上記コーティング剤を、模擬製品形態（血液循環モジュール：特開平１１−１１４０５６号公報に開示された実施例１に係る血液外部灌流型中空糸膜人工肺を、特開２００９−２１９９３６号公報の図４に開示された構造を有する人工肺としたもの；血液循環経路を構成する基材として、ポリプロピレン、ポリウレタン、ポリカーボネート、ＳＵＳを含む）に血液インポート側から充填し、１２０秒間静置した後に除去し、室温（２５℃）で２４０分間、送風乾燥した。【０１０２】
（評価）
上記血液循環モジュールを接続チューブ（軟質塩化ビニル製、全長約１００ｃｍ×内径８ｍｍ）を用いて貯血槽と接続することによって体外循環回路中に組み込んだ。続いて、乳酸リンゲル液２００ｍｌを上記体外循環回路に充填し、その後、ヘパリン添加ヒト新鮮血２００ｍｌを添加した。循環血液中のへパリン濃度は、０．５単位／ｍｌとした。室温（２５℃）、５００ｍｌ／ｍｉｎで６時間循環させた。循環開始から１２０分後に、それぞれの血液循環回路から血液をサンプリングし、血液凝固系の活性化指標であるトロンビンアンチトロンビン複合体（ＴＡＴ）の濃度を測定した。ＴＡＴ濃度は、ＥＩＡ法による測定キットを用いた。高いＴＡＴ濃度は、凝固活性化状態にあることを示し、血栓が生じやすいといえる。【０１０３】
【表３】
2015098764.tif 000008
【０１０４】
実施例３の重合体（３）をコートした血液循環モジュールにおいては、ＴＡＴ濃度が、比較例１の比較重合体（１）をコートした血液循環モジュールよりも低かった。すなわち、血液凝固系の活性化が低く優れた抗血栓性を有していることが確認できた。【０１０５】
さらに６時間循環後、血液の循環経路をリン酸緩衝生理食塩水（ＰＢＳ）で洗浄し、血液が停滞しやすい部位を観察した。実施例３の重合体（３）をコートした血液循環モジュールにおいては、血栓付着が殆どみられなかった。一方、比較例１の比較重合体（１）をコートした血液循環モジュールにおいては、血栓（図６中、符号「４」で示されるもの）の付着が確認された。実施例３の重合体（３）は模擬製品においても優れた抗血栓性を有することが確認できた。【０１０６】
以上より、本発明に係る医療材料は、血栓が形成されやすい過酷な条件下において使用される場合でも、高い抗血栓性を備えていることが分かる。本発明に係る医療材料は、例えばチューブの接合部のような絞り部を備える医療用具など、血液と接触する面に段差を有するような使用条件において、特に有用である。【０１０７】
さらに、本出願は、２０１３年１２月２７日に出願された日本特許出願番号２０１３−２７０９７０号に基づいており、その開示内容は、参照され、全体として、組み入れられている。
【符号の説明】
【０１０８】
１    チューブ１、
２    チューブ２、
３    段差面、
４    血栓。
【図１】
2015098764.tif 000011
【図２】
2015098764.tif 000012
【図３】
2015098764.tif 000013
【図４】
2015098764.tif 000014
【図５】
2015098764.tif 000015
【図６】
2015098764.tif 000016
【国際調査報告】
2015098764.tif 000017
2015098764.tif 000018
2015098764.tif 000019
2015098764.tif 000020